【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
物質の酸化を阻害する方法であって、前記物質と置換ベンゼン抗酸化ポリマーとを接触させる工程を含み、ここでポリマーの各繰り返し単位が抗酸化剤である、方法。
【請求項２】
置換ベンゼン抗酸化ポリマーがベンゼン一環につき１以上のヒドロキシル部分、またはエステル部分を含む、請求項１記載の方法。
【請求項３】
ポリエチレンおよびポリ（２-tert-ブチル-４-ヒドロキシアニソール）を含む組成物。
【請求項４】
ポリ（２-tert-ブチル-４-ヒドロキシアニソール）の割合が、約1ppm〜約1,000ppmである、請求項３記載の組成物。
【請求項５】
組成物がフィルムまたはペレットである、請求項３記載の組成物。
【請求項６】
さらに２-tert-ブチル-４-ヒドロキシルアニソールを含む、請求項３記載の組成物。
【請求項７】
２-tert-ブチル-４-ヒドロキシルアニソールの割合が、約1ppm〜約1,000ppmである、請求項６記載の組成物。
【請求項８】
構造式（I）および（II）：
2007523234.tif 000001
（式中、
Ｒは、−Ｈまたは置換もしくは非置換アルキル基、アシル基またはアリール基である；
環Ａは、少なくとも１つのtert-ブチル基オルト、１-エテニル-２-カルボン酸基もしくはそのエステル、置換もしくは非置換アルキレンジオキシ基、または置換もしくは非置換n-アルコキシカルボニル基、および０、１以上のさらなる官能基で置換される；
環Ｂは、少なくとも１つの−Ｈおよび少なくとも１つのtert-ブチル基、１-エテニル-２-カルボン酸基もしくはそのエステル、置換もしくは非置換アルキレンジオキシ基、または置換もしくは非置換n-アルコキシカルボニル基、ならびに０、１以上のさらなる官能基で置換される；
ｎは、２以上の整数である；および
ｐは、０以上の整数である）
の一方または双方で表される繰り返し単位を含む抗酸化ポリマー、
（（１）ここで該ポリマーは、構造式（I）および（II）の一方もしくは双方で表される少なくとも２つの繰り返し単位を含み、構造式（I）および（II）の一方もしくは双方で表される該繰り返し単位は、ベンゼン環の間のＣ−ＣもしくはＣ−Ｏ−Ｃ結合により直接結合するか、または該ポリマーの各繰り返し単位は抗酸化剤である、ならびに
（２）構造式（I）で表されるいかなる繰り返し単位も含まないポリマーが、環Ｂ上で、１以上のヒドロキシル基、またはアシルオキシ基で置換される）
ならびに合成または天然モノマー、およびオリゴマー抗酸化剤、保存剤、およびその組み合わせからなる群のメンバー
を含む、組成物。
【請求項９】
抗酸化ポリマー対合成または天然モノマーおよびオリゴマー抗酸化剤、保存剤、ならびにその組み合わせの比が、約100：1〜約1：100である、請求項８記載の組成物。
【請求項１０】
組成物が、約0.1ppm〜約10,000ppmの抗酸化ポリマーを含む、請求項８記載の組成物。
【請求項１１】
ｃ）置換または非置換フェノールの少なくとも１つのヒドロキシル基を保護基で保護し、該置換または非置換フェノールは少なくとも１つのヒドロキシル置換基を有し、それにより１以上の保護化ヒドロキシル基が得られること；および
ｄ）該置換または非置換フェノールを重合すること、
を含み、それにより、フェノール性ポリマーが得られる、フェノール性ポリマーの調製方法。
【請求項１２】
置換または非置換フェノールが抗酸化剤である、請求項１１記載の方法。
【請求項１３】
１以上の保護化ヒドロキシル基が独立して、エーテル、エステル、シリルエーテル、カーボネート、ホスフィネート、カルバメート、スルホネート、ニトレート、ホスホルアミデート、ホウ酸エステル、ホスフィノチオイルエステル、およびスルフェネートからなる群より選択される官能基の少なくとも１つである、請求項１１記載の方法。
【請求項１４】
官能基がエーテルまたはエステルである、請求項１３記載の方法。
【請求項１５】
保護基がアセチル基である、請求項１４記載の方法。
【請求項１６】
置換または非置換フェノールが、酵素または酵素模倣剤を使用して重合される、請求項１１記載の方法。
【請求項１７】
酵素または酵素模倣剤が、過酸化水素の存在下で置換または非置換フェノールを重合させる、請求項１６記載の方法。
【請求項１８】
酵素または酵素模倣剤がペルオキシダーゼ、ラッカーゼ、チロシナーゼ、リパーゼ、ヘマチン、チロシナーゼモデル錯体、または金属サレン錯体である、請求項１６記載の方法。
【請求項１９】
置換または非置換フェノールが、化学試薬または光を使用して重合される、請求項１１記載の方法。
【請求項２０】
置換または非置換フェノールの重合後、少なくとも一部の保護基を取り除く工程をさらに含む、請求項１１記載の方法。
【請求項２１】
フェノール性ポリマーが抗酸化剤である、請求項１１記載の方法。
【請求項２２】
フェノール性ポリマーが電気的に伝導性である、請求項１１記載の方法。
【請求項２３】
ａ）置換または非置換ヒドロキノンの２つのヒドロキシル基を保護基で保護し、それにより保護化ヒドロキシル基を形成すること；および
ｂ）該置換または非置換ヒドロキノンを重合すること
を含み、それにより、フェノール性ポリマーが得られる、フェノール性ポリマーの調製方法。
【請求項２４】
任意に置換されたヒドロキノンを重合する前に、２つのヒドロキシル基のうち１つを脱保護する工程をさらに含む、請求項２３記載の方法。
【請求項２５】
ヒドロキノンがかさ高いアルキル基で置換され、それによりヒドロキノンの１つのヒドロキシル基が、ヒドロキシル基のかさ高い基に隣接しており、１つのヒドロキシル基がかさ高いアルキル基に対して遠位である、請求項２４記載の方法。
【請求項２６】
かさ高いアルキル基に対して遠位であるヒドロキシル基が、重合前に脱保護される、請求項２５記載の方法。
【請求項２７】
かさ高いアルキル基に対して遠位であるヒドロキシル基が、酵素によって脱保護される、請求項２６記載の方法。
【請求項２８】
リパーゼがヒドロキシル基を脱保護する、請求項２７記載の方法。
【請求項２９】
保護化ヒドロキシル基が、エーテル、エステル、シリルエーテル、カルボネート、ホスフィネート、カルバメート、スルホネート、ニトレート、ホスホロアミデート、ホウ酸エステル、ホスフィノチオイルエステル、およびスルフェネートからなる群より独立的に選択される官能基である、請求項２３記載の方法。
【請求項３０】
官能基が、独立してエーテルまたはエステルである、請求項２９記載の方法。
【請求項３１】
官能基が両方ともエステルである、請求項３０記載の方法。
【請求項３２】
保護基が両方ともアセチル基である、請求項３１記載の方法。
【請求項３３】
置換または非置換ヒドロキノンが、酵素または酵素模倣剤を使用して重合される、請求項２３記載の方法。
【請求項３４】
任意に置換されたヒドロキノンが、化学試薬または光を使用して重合される、請求項２３記載の方法。
【請求項３５】
任意に置換されたヒドロキノンの重合後、少なくとも一部の保護基を取り除く工程をさらに含む、請求項２３記載の方法。
【請求項３６】
フェノール性ポリマーが抗酸化剤である、請求項２３記載の方法。
【請求項３７】
フェノール性ポリマーが電気的に伝導性である、請求項２３記載の方法。
【請求項３８】
構造式（ＸＸＩＸ）：
2007523234.tif 000002
（式中、
Ｒ１１、Ｒ１２、Ｒ１３、Ｒ１４、およびＲ１５は独立して−Ｈ、−ＯＨ、−ＮＨ、−ＳＨ、置換もしくは非置換アルキル基もしくはアリール基、置換もしくは非置換アルコキシカルボニル基もしくはアリールオキシカルボニル基、置換もしくは非置換アルコキシ基か、または置換もしくは非置換カルボン酸基である；または、
Ｒ１１、Ｒ１２、Ｒ１３、Ｒ１４、もしくはＲ１５は、隣接したＲ１１、Ｒ１２、Ｒ１３、Ｒ１４、もしくはＲ１５と共に、置換もしくは非置換アルキレンジオキシ基を形成する；
ただし、Ｒ１１、Ｒ１２、Ｒ１３、Ｒ１４、およびＲ１５の少なくとも１つは、tert-ブチル基、１-エテニル-２-カルボン酸もしくはそのエステル、置換もしくは非置換アルキレンジオキシ基か、または置換もしくは非置換のn-アルコキシカルボニル基であり、Ｒ１１、Ｒ１２、Ｒ１３、Ｒ１４、およびＲ１５の少なくとも１つは、ヒドロキシル基であり、ならびにＲ１１、Ｒ１２、Ｒ１３、Ｒ１４、およびＲ１５の少なくとも１つは、−Ｈである）
によって表されるモノマーの少なくとも１つのヒドロキシル基が、保護基で保護されること、
および該モノマーを重合させること、
それによりフェノール性ポリマーを形成することを含む、フェノール性ポリマーの調製方法。
【請求項３９】
Ｒ１２、Ｒ１４、およびＲ１５の１つ以上がtert-ブチル基である、請求項３８記載の方法。
【請求項４０】
Ｒ１１が−Ｈである、請求項３９記載の方法。
【請求項４１】
Ｒ１４、およびＲ１５の１つまたは両方が−Ｈである、請求項４０記載の方法。
【請求項４２】
Ｒ１３が−Ｈ、−ＯＨ、または置換もしくは非置換アルキル基である、請求項４１記載の方法。
【請求項４３】
モノマーが、
2007523234.tif 000003
2007523234.tif 000004
からなる群より選択される少なくとも１員を含む、請求項３８記載の方法。
【請求項４４】
Ｒ１１、Ｒ１２、Ｒ１３、Ｒ１４、およびＲ１５の１つが−ＯＨであり、ここで両ヒドロキシル基が保護基によって保護され、１つのヒドロキシル基がtert-ブチル基、１-エテニル-２-カルボン酸もしくはそのエステル、置換もしくは非置換アルキレンジオキシ基か、または置換もしくは非置換のn-アルコキシカルボニル基に対して遠位であり、かつ、１つのヒドロキシル基がtert-ブチル基、１-エテニル-２-カルボン酸もしくはそのエステル、置換もしくは非置換アルキレンジオキシ基か、または非置換のn-アルコキシカルボニル基に隣接している、請求項３８記載の方法。
【請求項４５】
tert-ブチル基、１-エテニル-２-カルボン酸もしくはそのエステル、置換もしくは非置換アルキレンジオキシ基か、または置換もしくは非置換n-アルコキシカルボニル基に対して遠位であるヒドロキシル基が、重合前に脱保護される、請求項４４記載の方法。
【請求項４６】
tert-ブチル基、１-エテニル-２-カルボン酸もしくはそのエステル、置換もしくは非置換アルキレンジオキシ基に対して遠位であるヒドロキシル基が、酵素により脱保護される、請求項４５記載の方法。
【請求項４７】
リパーゼがヒドロキシル基を脱保護する、請求項４６記載の方法。
【請求項４８】
tert-ブチル基、１-エテニル-２-カルボン酸もしくはそのエステル、置換もしくは非置換アルキレンジオキシ基に対して遠位であるヒドロキシル基が、化学的に脱保護される、請求項４５記載の方法。
【請求項４９】
保護基がアシル基である、請求項３８記載の方法。
【請求項５０】
保護基がアセチル基である、請求項４９記載の方法。
【請求項５１】
モノマーが、酵素または酵素模倣剤を使用して重合される、請求項３８記載の方法。
【請求項５２】
モノマーが、ペルオキシダーゼを使用して重合される、請求項３８記載の方法。
【請求項５３】
モノマーが、化学試薬または光を使用して重合される、請求項３８記載の方法。
【請求項５４】
モノマーの重合後、少なくとも一部の保護基を取り除く工程をさらに含む、請求項３８記載の方法。
【請求項５５】
構造式（ＸＸＸ）：
2007523234.tif 000005
（式中、
Ｒ１６は保護基である；および
Ｒ１１、Ｒ１２、Ｒ１３、Ｒ１４、およびＲ１５は独立して−Ｈ、−ＯＨ、−ＮＨ、−ＳＨ、置換もしくは非置換アルキル基もしくはアリール基、置換もしくは非置換アルコキシカルボニル基もしくはアリールオキシカルボニル基、置換もしくは非置換アルコキシ基か、または飽和もしくは不飽和カルボン酸基である；または
Ｒ１１、Ｒ１２、Ｒ１３、Ｒ１４、もしくはＲ１５は、隣接したＲ１１、Ｒ１２、Ｒ１３、Ｒ１４、もしくはＲ１５と共に、置換もしくは非置換アルキレンジオキシ基を形成する）
によって表されるモノマーを重合させ、それによりフェノール性ポリマーを形成すること；および
保護基を取り除くことを含む、フェノール性ポリマーの調製方法。
【請求項５６】
構造式（Ｉ）および（ＩＩ）：
2007523234.tif 000006
（式中、
Ｒは−Ｈ、または置換もしくは非置換アルキル基、アシル基もしくはアリール基である；
環Ａは、少なくとも１つのtert-ブチル基（ヒドロキシル基またはアシルオキシ基に対してオルトである）、１-エテニル-２-カルボン酸基もしくはそのエステル、置換もしくは非置換アルキレンジオキシ基、または置換もしくは非置換n-アルコキシカルボニル基、および０、１以上のさらなる官能基で置換される；
環Ｂは、少なくとも１つの−Ｈ、および少なくとも１つのtert-ブチル基（ヒドロキシル基またはアシルオキシ基に対してオルトである）、１-エテニル-２-カルボン酸基もしくはそのエステル、置換もしくは非置換アルキレンジオキシ基、または置換もしくは非置換n-アルコキシカルボニル基、ならびに０、１以上のさらなる官能基で置換される；
ｎは、２以上の整数である；および
ｐは、０以上の整数である）
の一方または双方を含む繰り返し単位を含み、
（１）ポリマーの各々の繰り返し単位は、抗酸化剤である、および
（２）構造式（I）で表されるいかなる繰り返し単位も含まないポリマーが、環Ｂ上で、１以上のヒドロキシル基、またはアシルオキシ基で置換される、
抗酸化ポリマー。
【請求項５７】
環Ａおよび環Ｂが、それぞれ少なくとも１つのtert-ブチル基で置換される、請求項５６記載の抗酸化ポリマー。
【請求項５８】
環Ａおよび環Ｂが、それぞれ少なくとも１つの置換もしくは非置換アルキレンジオキシ基で置換される、請求項５６記載の抗酸化ポリマー。
【請求項５９】
アルキレンジオキシ基がメチレンジオキシ基である、請求項５８記載の抗酸化ポリマー。
【請求項６０】
構造式（ＩＩＩ）および（ＩＶ）：
2007523234.tif 000007
の一方または双方で表される繰り返し単位を含む、請求項５６記載の抗酸化ポリマー。
【請求項６１】
さらなる官能基が、−ＯＨ、−ＮＨ、−ＳＨ、置換もしくは非置換アルキル基もしくはアリール基、置換もしくは非置換アルコキシカルボニル基、置換もしくは非置換アルコキシ基、および飽和もしくは不飽和カルボン酸基からなる群より選択される、請求項５６記載の抗酸化ポリマー。
【請求項６２】
さらなる官能基が、−ＯＨ、置換もしくは非置換アルコキシ基、および飽和もしくは不飽和カルボン酸基からなる群より選択される、請求項５６記載の抗酸化ポリマー。
【請求項６３】
2007523234.tif 000008
2007523234.tif 000009
2007523234.tif 000010
2007523234.tif 000011
からなる群より選択される少なくとも１つの繰り返し単位を含む、請求項５６記載の抗酸化ポリマー。
【請求項６４】
抗酸化ポリマーが、
2007523234.tif 000012
2007523234.tif 000013
2007523234.tif 000014
2007523234.tif 000015
からなる群より選択された繰り返し単位からなる、請求項６１記載の抗酸化ポリマー。
【請求項６５】
ポリマーが、ポリ（2-tert-ブチル-4-ヒドロキシアニソール）である、請求項６４記載のポリマー。
【請求項６６】
構造式（XIX）
2007523234.tif 000016
式中、Rは-Hまたは置換もしくは非置換アルキル、アシルもしくはアリール基であり、R4、R5、R6、R7およびR8は独立して-H、-OH、-NH、-SH、置換もしくは非置換アルキルもしくはアリール基、または置換もしくは非置換アルコキシカルボニル基であり、重合が化学的方法により触媒される；ならびに
ただし：
（１）R4、R5、R7およびR8の少なくとも一つがtert-ブチル基、または置換もしくは非置換アルコキシカルボニル基であり、R4、R5、R6、R7およびR8の少なくとも二つが-Hである；または
（２）R4、R5、R7およびR8の少なくとも一つがtert-ブチル基、または置換もしくは非置換アルコキシカルボニル基であり、R4、R5、R6、R7およびR8の少なくとも一つがヒドロキシル、アルコキシ、アルコキシカルボニルもしくはアリールオキシカルボニル基であり、R4、R5、R6、R7およびR8の少なくとも一つが-Hである、
で表されたモノマーを重合させる工程を含む、抗酸化ポリマーの調製方法。
【請求項６７】
重合が塩化鉄またはメタロセンにより触媒される、請求項６６記載の方法。
【請求項６８】
重合が陰イオン試薬により触媒される、請求項６６記載の方法。
【請求項６９】
食用品、ならびに構造式（I）および（II）
2007523234.tif 000017
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーを含む組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、組成物。
【請求項７０】
食用品が油であるかまたは油を含有し、油が綿実油、亜麻仁油、オリーブ油、パーム油、コーン油、落花生油、ダイズ油、ひまし油、やし油、ベニバナ油、ひまわり油、カノーラ油およびゴマ油からなる群より選択される、請求項６９記載の組成物。
【請求項７１】
食用品が穀物、飲料、チューインガム、クラッカー、ポテトフレーク、パン製品およびパンミックス（mixes）、デザートミックス（dessert mixes）、肉製品、調味料、ナッツ、イースト（yeast）ならびにキャンディーからなる群より選択される、請求項６９記載の組成物。
【請求項７２】
包装材料、ならびに構造式（I）および（II）
2007523234.tif 000018
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーを含む包装のための組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、包装のための組成物。
【請求項７３】
包装材料がポリマー、紙、段ボールおよびその組み合わせからなる群より選択される物質を含む、請求項７２記載の組成物。
【請求項７４】
抗酸化ポリマーが包装材料と混和されるかまたは混合される、請求項７２記載の組成物。
【請求項７５】
包装材料が抗酸化ポリマーと共に押出し成形される一つ以上のポリマーを含む、請求項７２記載の組成物。
【請求項７６】
包装材料が、防湿性（moisture-resistant）ポリマーまたは防湿性ポリマーの混合物の層の間に、酸素を通さない（oxygen-resistant）ポリマーまたは酸素を通さないポリマーの混合物の層を含み、防湿性ポリマーの層が同一であるかまたは異なる、請求項７５記載の組成物。
【請求項７７】
酸素を通さないポリマーまたは酸素を通さないポリマーの混合物が、エチレンビニルアルコールコポリマーを含む、請求項７６記載の組成物。
【請求項７８】
防湿性ポリマーまたは防湿性ポリマーの混合物が、ポリエチレンまたはポリプロピレンを含む、請求項７７記載の組成物。
【請求項７９】
構造式（I）および（II）
2007523234.tif 000019
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む一つ以上の異なる抗酸化ポリマーを含む組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、組成物。
【請求項８０】
少なくとも一つの抗酸化ポリマーがホモポリマーまたはコポリマーである、請求項７９記載の組成物。
【請求項８１】
石鹸または化粧剤、ならびに構造式（I）および（II）
2007523234.tif 000020
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方もしくは双方により表される繰り返し単位を含む抗酸化ポリマーを含む組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、組成物。
【請求項８２】
該組成物が約1〜約20重量％の抗酸化ポリマーを含む、請求項８１記載の組成物。
【請求項８３】
薬学的に活性のある薬剤、ならびに構造式（I）および（II）
2007523234.tif 000021
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーを含む医薬組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、医薬組成物。
【請求項８４】
医薬組成物が液体である、請求項８３記載の医薬組成物。
【請求項８５】
構造式（I）および（II）
2007523234.tif 000022
式中、Rが-Hまたは置換もしくは非置換アルキル、アシルもしくはアリール基であり、
環Aが少なくとも一つのtert-ブチル基（オルト）、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーを含む組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換され、ならびに一つ以上の石油製品、一つ以上の潤滑剤、一つ以上の塗料、または一つ以上のエラストマーをさらに含む、組成物。
【請求項８６】
ビタミン、ならびに構造式（I）および（II）
2007523234.tif 000023
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーを含むビタミン組成物であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、ビタミン組成物。
【請求項８７】
a) 構造式（I）および（II）
2007523234.tif 000024
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーであって、
（1）ポリマーが構造式（I）および（II）の一方または双方により表される繰り返し単位を少なくとも二つ含み、構造式（I）および（II）の一方または双方により表される繰り返し単位がベンゼン環の間をC-CまたはC-O-C結合により直接連結されるか、またはポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される抗酸化ポリマー、ならびに
b) 防湿性ポリマーの層が同一であるかまたは異なる、防湿性ポリマーまたは防湿性ポリマーの混合物の層の間の、酸素を通さないポリマーまたは酸素を通さないポリマーの混合物の層、
を含む、スマートパッケージング（smart packaging）材料。
【請求項８８】
構造式（I）および（II）
2007523234.tif 000025
式中、Rが-Hまたは置換もしくは非置換アルキル、アシルもしくはアリール基であり、
環Aが少なくとも一つのtert-ブチル基、1-エテニル-2-カルボン酸基もしくはそのエステル、置換もしくは非置換アルキレンジオキシ基、または置換もしくは非置換n-アルコキシカルボニル基および0個、1個もしくはそれ以上のさらなる官能基により置換され、
環Bが少なくとも一つの-Hおよび少なくとも一つのtert-ブチル基、1-エテニル-2-カルボン酸基もしくはそのエステル、置換もしくは非置換アルキレンジオキシ基、または置換もしくは非置換n-アルコキシカルボニル基ならびに0個、1個もしくはそれ以上のさらなる官能基により置換され；
nが2以上の整数であり、
pが0以上の整数である、
の一方または双方により表される繰り返し単位を含む抗酸化ポリマーによる、腐食の危険性のある金属をコーティングすることを含む腐食の防止方法であって、
（1）ポリマーの各繰り返し単位が抗酸化剤であり、
（2）構造式（I）で表されるいずれの繰り返し単位も含まないポリマーが、環Bで一つ以上のヒドロキシル基またはアシルオキシ基に置換される、腐食の防止方法。